СИНТЕЗ КОМПЛЕКСА ЦИНКА С ЛИЗИНОМ ИЗ ХЛОРИДА ЦИНКА

1. Способ синтеза, включающий смешивание хлорида цинка с лизином в водном растворе с получением комплекса.
2. Способ по п. 1, дополнительно включающий выделение комплекса.
3. Способ по п. 2, отличающийся тем, что комплекс выделяют осаждением комплекса из водного этанола.
4. Способ по п. 1, отличающийся тем, что молярное отношение хлорида цинка к лизину составляет от 1:1 до 1:3.
5. Способ по п. 1, отличающийся тем, что молярное отношение хлорида цинка к лизину составляет 1:2.
6. Способ по п. 1, отличающийся тем, что смешивание осуществляют посредством стадий:
а) получения водного раствора, содержащего лизин; и
b) добавления хлорида цинка к указанному раствору с получением реакционной смеси.
6
14
2
2
2
+
-
7. Способ по п. 1, дополнительно включающий выдерживание в течение времени, достаточного для образования комплекса цинка с лизином формулы [Zn(CHNO)Cl]Cl.
6
14
2
2
2
+
-
8. Способ по п. 1, дополнительно включающий стадию выделения комплекса цинка с лизином формулы [Zn(CHNO)Cl]Cl из реакционной смеси.
9. Способ по п. 2, отличающийся тем, что выделение включает кристаллизацию из водного этанола.
10. Способ по п. 2, отличающийся тем, что выделение включает осаждение из водного этанола.
11. Способ по п. 1, отличающийся тем, что % твёрдых веществ в реакционной смеси составляет 10-60%.
12. Способ по п. 1, отличающийся тем, что указанный способ проводят при температуре окружающей среды.
13. Способ по п. 1, отличающийся тем, что реакцию проводят при рН от 5 до 6.